(57)【要約】【課題】演色性を備えつつも、高い発光効率を示す混色光を出力可能な半導体発光装置を提供する。【課題手段】青色光を放射する発光素子と、発光素子から放射される青色光により励起されて、６１０〜６５０ｎｍの範囲に発光ピークを有する蛍光を発する第一蛍光体と、発光素子から放射される青色光により励起されて緑色から黄緑色の蛍光を発する第二蛍光体とを備える半導体発光装置であって、５８０ｎｍ以上６２０ｎｍ以下の波長領域に発光ピークを有し、その最高発光強度を１００％、発光ピーク波長をλpとし、更に６２０ｎｍより大きい波長領域の最高発光強度の３０％となる発光波長をλp30%とした場合、λp30%からλpを引いたλ(p30%-p)が以下の関係を満たす。  λ(p30%-p)＝λp30%−λp＜８５ｎｍ【選択図】図７
2015142056.tif 000002
【特許請求の範囲】
【請求項１】
発光素子と、
前記発光素子からの光により励起されて６１０〜６５０ｎｍの範囲に発光ピークを有する蛍光を発する第一の蛍光体と、
前記発光素子からの光により励起されて５００〜５６０ｎｍの範囲に発光ピークを有する蛍光を発する第二の蛍光体と、
を備えており、
前記発光素子からの光と前記第一の蛍光体及び前記第二の蛍光体からの蛍光との混色光を発する半導体発光装置であって、
前記混色光の発光スペクトルが、５８０ｎｍ以上６２０ｎｍ以下の波長領域に発光ピークを有しており、
６２０ｎｍより大きい波長領域において前記混色光の発光強度が、ピーク時の発光強度の３０％となる発光波長と、該ピーク時の発光ピーク波長との差が８５ｎｍよりも小さいことを特徴とする半導体発光装置。
【請求項２】
請求項１に記載の半導体発光装置であって、
前記第一の蛍光体の一般式が、ＳｒtＣａvＥｕwＡｌxＳｉyＮz（０．８＜ｔ＜１．０、０＜ｖ＜０．１９、０．００５＜ｗ≦０．０３、ｔ＋ｖ＋ｗ＜１、０．９０≦ｘ≦１．１、０．９０≦ｙ≦１．１、２．５≦ｚ≦３．５）で表されることを特徴とする半導体発光装置。
【請求項３】
請求項２に記載の半導体発光装置であって、
前記第一の蛍光体の発光スペクトルの半値幅が８５ｎｍ以下であり、５５０ｎｍにおける反射率が３０％以下であることを特徴とする半導体発光装置。
【請求項４】
請求項１〜３のいずれか一項に記載の半導体発光装置であって、
色温度が２５００Ｋ以上４０００Ｋ未満であり、平均演色性評価数Ｒａが８０以上であることを特徴とする半導体発光装置。
【請求項５】
請求項１〜４のいずれか一項に記載の半導体発光装置であって、
色温度が２５００Ｋ以上２８５０Ｋ未満であり、前記発光ピーク波長における発光強度を１００％として、５５０ｎｍの発光強度が５９％以下であることを特徴とする半導体発光装置。
【請求項６】
請求項１〜４のいずれか一項に記載の半導体発光装置であって、
色温度が２８５０Ｋ以上３０５０Ｋ未満であり、前記発光ピーク波長における発光強度を１００％として、５５０ｎｍの発光強度が６４％以下であることを特徴とする半導体発光装置。
【請求項７】
請求項１〜４のいずれか一項に記載の半導体発光装置であって、
色温度が３０５０Ｋ以上３２５０Ｋ未満であり、前記発光ピーク波長における発光強度を１００％として、５５０ｎｍの発光強度が７０％以下であることを特徴とする半導体発光装置。
【請求項８】
請求項１〜４のいずれか一項に記載の半導体発光装置であって、
色温度が３２５０Ｋ以上３５５０Ｋ未満であり、前記発光ピーク波長における発光強度を１００％として、５５０ｎｍの発光強度が７６．５％以下であることを特徴とする半導体発光装置。
【請求項９】
請求項１〜４のいずれか一項に記載の半導体発光装置であって、
色温度が３５５０Ｋ以上４０００Ｋ未満であり、前記発光ピーク波長における発光強度を１００％として、５５０ｎｍの発光強度が８１．５％以下であることを特徴とする半導体発光装置。
【請求項１０】
請求項１〜９のいずれか一項に記載の半導体発光装置であって、
前記第二の蛍光体の一般式が、Ｌｕ3Ａｌ5Ｏ12:Ｃｅ、Ｙ3（Ａｌ，Ｇａ）5Ｏ12：Ｃｅ、（Ｌｕ，Ｙ，Ｇｄ，Ｔｂ）3（Ａｌ，Ｇａ）5Ｏ12：Ｃｅのいずれかで表されることを特徴とする半導体発光装置。
【請求項１１】
請求項１〜１０のいずれか一項に記載の半導体発光装置であって、
前記発光素子からの光の発光ピーク波長が４３０から４７０ｎｍであって、５８０ｎｍ以上６２０ｎｍ以下の波長領域の発光ピーク波長における発光強度を１００％として、前記発光素子からの光の発光強度が１２０％未満であることを特徴とする半導体発光装置。
【発明の詳細な説明】
【技術分野】
【０００１】
本発明は、発光素子と蛍光体とを組み合わせた半導体発光装置に関する。
【背景技術】
【０００２】
光源と、この光源からの光で励起されて、光源の色相とは異なる色相の光を放出可能な蛍光体とを組み合わせることで、光の混色の原理により多様な色相の光を放出可能な発光装置が開発されている。例えば、紫外光から可視光に相当する短波長側領域の一次光を発光素子より出射して、この出射光でもって蛍光体を励起する。この結果、一次光の少なくとも一部が波長変換されて、赤色、青色、緑色等の所望の光を得ることができる。また、これらの光の混色により、白色系の混色光を発光させることができる。
【０００３】
この原理を利用して、光源に発光ダイオード（Light Emitting Diode：以下「ＬＥＤ」という。）を用いたＬＥＤランプが、信号灯、携帯電話、各種電飾、車載用表示器、あるいは各種の表示装置等、多くの分野に利用されている。特にＬＥＤと蛍光体とを組み合わせて形成した半導体発光装置（以下、単に「発光装置」ともいう。）は、液晶表示器のバックライト、小型ストロボ等へと盛んに応用されており、普及が進んでいる。また、最近では照明装置への利用も試みられており、低消費電力、長寿命、水銀フリーといった長所を活かすことで、環境負荷を低減した、蛍光灯を代替し得る光源として期待される。
【０００４】
ＬＥＤを用いた発光装置の構成としては、青色ＬＥＤと黄色蛍光体を組み合わせた構成が挙げられる（例えば、特許第３５０３１３９号公報（特許文献１）を参照。）。この発光装置は、ＬＥＤからの青色光と、このＬＥＤから発せられた青色光の一部を、黄色蛍光体で変換させた黄色光とを混色することにより、白色系の混色光を得ることができるようにしたものである。そのため、この発光装置に用いられる蛍光体としては、ＬＥＤから発光される４２０ｎｍ〜４７０ｎｍの波長の青色光によって効率よく励起され、黄色に発光する特性が求められている。
【０００５】
なお、本明細書において色名と色度座標との関係、光の波長範囲と単色光の色名との関係等は、ＪＩＳ  Ｚ８１１０に従う。具体的には、３８０ｎｍ〜４５５ｎｍが青紫色、４５５ｎｍ〜４８５ｎｍが青色、４８５ｎｍ〜４９５ｎｍが青緑色、４９５ｎｍ〜５４８ｎｍが緑色、５４８ｎｍ〜５７３ｎｍが黄緑色、５７３ｎｍ〜５８４ｎｍが黄色、５８４ｎｍ〜６１０ｎｍが黄赤色、６１０ｎｍ〜７８０ｎｍが赤色である。
【０００６】
黄色蛍光体としては、セリウム付活イットリウム・アルミニウム・ガーネット系蛍光体が知られている。また、この黄色蛍光体のＹの一部を、Ｌｕ，Ｔｂ，Ｇｄ等で置換したり、Ａｌの一部をＧａ等で置換したりした蛍光体が知られている。このようなセリウム付活イットリウム・アルミニウム・ガーネット系蛍光体は、（Ｙ，Ｌｕ，Ｔｂ，Ｇｄ）3（Ａｌ，Ｇａ）5Ｏ12：Ｃｅと表示することができ、組成を調整することで幅広く発光波長を調整することが可能である。
【０００７】
このような黄色蛍光体と青色ＬＥＤとを組み合わせた一般的な発光装置を、照明装置に用いる場合は、光束と演色性が重要である。例えば、青色ＬＥＤとＹＡＧ蛍光体とを組み合わせると、青色と黄色の混色であることから緑色成分、赤色成分が不足して、演色性が低くなる傾向にある。このため、更に色温度の高い温かみのある電球色を発光させるには演色性を向上させる必要がある。そこで、温かみのある電球色に発光させ、かつ演色性を改善させるために、青色ＬＥＤと緑色から黄緑色に発光する蛍光体と、橙色から赤色に発光する蛍光体の２種類以上を組み合わせた発光装置が開発されている。
【０００８】
このような緑色、黄緑色、赤色蛍光体として、例えば、ケイ酸塩蛍光体、リン酸塩蛍光体、アルミン酸塩蛍光体、ホウ酸塩蛍光体、硫化物蛍光体、酸硫化物蛍光体等などが知られている。さらに、これらの蛍光体に代わり、高エネルギーの励起においても輝度低下の少ない蛍光体として、例えば、サイアロン蛍光体、酸窒化物蛍光体、窒化物蛍光体等の、結晶構造に窒素を含有する無機結晶を母体とする蛍光体が提案されている。
【０００９】
発光装置に用いられる赤色蛍光体として代表的なものは、ＣａＡｌＳｉＮ3を母体結晶としてＥｕ2+を付活させた窒化物蛍光体（以下、「ＣＡＳＮ蛍光体」と呼ぶ。）が知られている（例えば、特許第３８３７５８８号公報（特許文献２）を参照。）。この蛍光体は、６５０ｎｍ付近に発光ピーク波長を有しており、この蛍光体に緑色から黄緑色に発光する蛍光体を組み合わせることで、演色性の高い発光装置を得ることができる。
【００１０】
さらに、ＣａＡｌＳｉＮ3：ＥｕのＣａの一部をＳｒに置換した、組成式が（Ｓｒ，Ｃａ）ＡｌＳｉＮ3：Ｅｕで表される蛍光体（以下、「ＳＣＡＳＮ蛍光体」と呼ぶ。）が知られており、Ｓｒが多いほど、短波長化する（例えば、特開２００６−８７２１号公報（特許文献３）を参照。）。また、ＳＣＡＳＮ蛍光体は、そのピーク波長が６１０〜６５０ｎｍであり、ＣＡＳＮ蛍光体よりも短い発光を示す。このような波長の短い赤色蛍光体を用いることで、赤味成分を付与しながらも、視感度の影響により発光装置をより明るくすることができる。このためＳＣＡＳＮ蛍光体は非常に有望な赤色蛍光体といえる。
【００１１】
ここで、ＳＣＡＳＮ蛍光体は、概略以下に述べるような製造プロセスによって製造される。まず窒化カルシウム（Ｃａ3Ｎ2）、窒化ストロンチウム（Ｓｒ3Ｎ2）窒化ケイ素（Ｓｉ3Ｎ4）、窒化アルミニウム（ＡｌＮ）、窒化ユーロピウム（ＥｕＮ）の原料粉末をＣａ：Ｓｒ：Ａｌ：Ｓｉ：Ｅｕ＝０.１９８４：０.７９３６：１：１：０.００８となるように窒素雰囲気のグローブボックス中で混合する。そして５００μｍのふるいを通して窒化ホウ素るつぼに自然落下させて充填した後、黒鉛抵抗加熱方式の電気炉にセットし、１ＭＰａの窒素ガス中において１８００℃の温度で２時間保持するガス加圧焼結法により焼成する。このようにしてＳＣＡＳＮ蛍光体が製造される。
【００１２】
しかしながら、この合成方法ではＣＡＳＮ蛍光体と比較して、発光強度が約８割と特性の低い蛍光体しか得られないことが判明した。この原因は、このような合成条件ではＣＡＳＮ蛍光体は安定であるのに対して、ＳＣＡＳＮ蛍光体は安定して存在できず、徐々に別の化合物（Ｓｒ2ＳｉＮ5，ＡｌＮなど）に分解して、純粋なＳＣＡＳＮ蛍光体が得られるためであった。このため、更に特性を改善する方法が検討されていた。
【００１３】
このため、窒化カルシウムや窒化ケイ素、窒化アルミニウムなどを用いず、カルシウム、ストロンチウム、ケイ素、アルミニウム、ユーロピウム金属を合金化し、合金を粉砕した粉末を窒化する方法が提案されている（例えば、特開２００６−３０７１８２号公報（特許文献４）又はH. Watanabe, et al. "Synthetic Method and Luminescence Properties of SrxCa1-xAlSiN3:Eu2+ Mixed Nitride Phosphors" Journal of The Electrochemical Society,155 (3) F31-F36 (2008)（非特許文献１）を参照。）。
【００１４】
また、演色性が高く、発光効率も高い発光装置を得るため、緑色蛍光体と赤色蛍光体の組み合わせが検討されている（例えば、特開２００８−２４４４６８号公報（特許文献５）又は国際公開ＷＯ２０１１／１０５１５７号（特許文献６）を参照。）。
【先行技術文献】
【特許文献】
【００１５】
【特許文献１】特許第３５０３１３９号公報
【特許文献２】特許第３８３７５８８号公報
【特許文献３】特開２００６−８７２１号公報
【特許文献４】特開２００６−３０７１８２号公報
【特許文献５】特開２００８−２４４４６８号公報
【特許文献６】国際公開ＷＯ２０１１／１０５１５７号
【非特許文献】
【００１６】
【非特許文献１】H. Watanabe, et al. "Synthetic Method and Luminescence Properties of SrxCa1-xAlSiN3:Eu2+ Mixed Nitride Phosphors" Journal of The Electrochemical Society,155 (3) F31-F36 (2008)
【発明の概要】
【発明が解決しようとする課題】
【００１７】
しかしながら、上述したように従来は、赤色蛍光体の発光波長と特定波長の励起強度と、組み合わせる緑色蛍光体の発光波長を特定したもの、あるいは赤色蛍光体の発光波長と半値幅と特定波長の吸収率と、緑色蛍光体の半値幅を特定したものであって、実用性においては未だ演色性、発光効率が不十分なものである。
【００１８】
本発明は、このような問題点に鑑みてなされたものである。すなわち、本発明の目的は、演色性を備えつつも、高い発光効率を示す白色系の混色光を出力可能な半導体発光装置を提供することにある。
【課題を解決するための手段】
【００１９】
本発明は、発光素子と、前記発光素子からの光により励起されて６１０〜６５０ｎｍの範囲に発光ピークを有する蛍光を発する第一の蛍光体と、前記発光素子からの光により励起されて５００〜５６０ｎｍの範囲に発光ピークを有する蛍光を発する第二の蛍光体と、を備えており、前記発光素子からの光と前記第一及び第二の蛍光体からの蛍光との混色光を発する半導体発光装置であって、前記混色光の発光スペクトルが、５８０ｎｍ以上６２０ｎｍ以下の波長領域に発光ピークを有しており、６２０ｎｍより大きい波長領域において前記混色光の発光強度が、ピーク時の発光強度の３０％となる発光波長と、該ピーク時の発光ピーク波長との差が８５ｎｍよりも小さいことを特徴とする。
【発明の効果】
【００２０】
本発明の半導体発光装置は、その発光スペクトルを独特のプロファイルとしたＳＣＡＳＮ蛍光体を用いることにより、視感度の低い長波成分を少なくしながら、高い演色性と光束との両立を実現できる。
【図面の簡単な説明】
【００２１】
【図１】図１は本実施の形態に係る発光装置を示す断面図である。
【図２】図２は実施例１〜３、比較例１の蛍光体の発光スペクトルを示すグラフである。
【図３】図３は実施例４〜６の蛍光体の発光スペクトルを示すグラフである。
【図４】図４は実施例１〜３、比較例１の反射スペクトルを示すグラフである。
【図５】図５は実施例４〜６の蛍光体の反射スペクトルを示すグラフである。
【図６】図６は参考例１〜２の蛍光体の発光スペクトルを示すグラフである。
【図７】図７は実施例１１、比較例１１の発光装置における規格化された発光スペクトルを示すグラフである。
【図８】図８は実施例１２、比較例１２の発光装置における規格化された発光スペクトルを示すグラフである。
【図９】図９は実施例１３、比較例１３の発光装置における規格化された発光スペクトルを示すグラフである。
【図１０】図１０は実施例１４、比較例１４の発光装置における規格化された発光スペクトルを示すグラフである。
【図１１】図１１は実施例１５、比較例１５の発光装置における規格化された発光スペクトルを示すグラフである。
【図１２】図１２は実施例１６、比較例１６の発光装置における規格化された発光スペクトルを示すグラフである。
【図１３】図１３は実施例１７、比較例１７の発光装置における規格化された発光スペクトルを示すグラフである。
【図１４】図１４は実施例１８、比較例１８の発光装置における規格化された発光スペクトルを示すグラフである。
【図１５】図１５は実施例１９、比較例１９の発光装置における規格化された発光スペクトルを示すグラフである。
【図１６】図１６は実施例２０、参考例２０の発光装置における規格化された発光スペクトルを示すグラフである。
【図１７】図１７は実施例２１〜２２の発光装置における規格化された発光スペクトルを示すグラフである。
【図１８】図１８は実施例２３〜２５の発光装置における規格化された発光スペクトルを示すグラフである。
【発明を実施するための形態】
【００２２】
以下、本発明の実施の形態を図面に基づいて説明する。ただし、以下に示す実施の形態は、本発明の技術思想を具体化するための、半導体発光装置を例示するものであって、本発明は、半導体発光装置を以下のものに特定しない。なお特許請求の範囲に示される部材を、実施の形態の部材に限定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。
【００２３】
本発明者等は、上述したような問題点に鑑み、更に鋭意研究を重ねた結果、発光装置の発光スペクトル形状、特に長波長領域の発光成分の強度と、５５０ｎｍの発光成分の強度を最適化し、またこの発光装置に用いる赤色蛍光体であるＳＣＡＳＮ蛍光体の発光スペクトル形状、特に発光ピーク波長、半値幅又は反射率を制御することで、本発明を完成させたものである。
【００２４】
すなわち、本発明は、発光素子と、その発光素子からの光により励起されて６１０〜６５０ｎｍの範囲に発光ピークを有する蛍光を発する第一の蛍光体と、発光素子からの光により励起されて５００〜５６０ｎｍの範囲に発光ピークを有する蛍光を発する第二の蛍光体と、を備えており、発光素子からの光と第一及び第二の蛍光体からの蛍光との混色光を発する半導体発光装置である。この混色光の発光スペクトルが、５８０ｎｍ以上６２０ｎｍ以下の波長領域に発光ピークを有しており、その発光強度を１００％としたとき、その発光ピーク波長と、６２０ｎｍより大きい波長領域において発光強度が５８０ｎｍ以上６２０ｎｍ以下の波長領域の発光ピークにおける発光強度の３０％となる発光波長との差が８５ｎｍよりも小さい。
【００２５】
より具体的に説明すると、本発明は、発光素子からの光と第一及び第二の蛍光体からの蛍光との混色光の発光スペクトルについて、５８０ｎｍ以上６２０ｎｍ以下の波長領域に存在する発光ピークの発光強度を１００％として、そのときの発光ピーク波長をλpとする。さらに、６２０ｎｍより大きい波長領域において発光強度が上記発光強度の３０％となる発光波長をλp30%として、λp30%からλpを引いた差分を、本明細書中ではλ(p30%-p)と定義する。このとき、本発明は、以下の関係式を満たす。
【００２６】
λ(p30%-p)＝λp30%−λp＜８５ｎｍ
【００２７】
なお、本明細書における近紫外線から可視光の短波長領域は、２４０ｎｍ〜５００ｎｍ付近の領域をいう。励起光源は、２４０ｎｍ〜４８０ｎｍに発光ピーク波長を有するものを用いることができる。そのうち、３６０ｎｍ〜４７０ｎｍに発光ピーク波長を有する励起光源を用いることが好ましい。特に、半導体発光素子で使用されている３８０ｎｍ〜４２０ｎｍ若しくは４５０ｎｍ〜４７０ｎｍの励起光源を用いることが好ましい。励起光源に半導体発光素子を利用することによって、高効率で入力に対する出力のリニアリティが高く、機械的衝撃にも強い安定した発光装置を得ることができる。
（蛍光体）
【００２８】
本発明の実施の形態に係る蛍光体は、ユーロピウムで付活され、近紫外線ないし青色光を吸収して赤色に発光する。この蛍光体は、一般式が（Ｓｒ，Ｃａ）ＡｌＳｉＮ3：Ｅｕで示さる。また、この蛍光体には、フラックスとして種々の添加元素や、必要に応じてホウ素が含有されることもある。これにより、固相反応を促進させて均一な大きさの粒子を形成することが可能となる。
【００２９】
また、本発明の実施の形態に係る蛍光体は、紫外線から可視光の短波長側領域の光を吸収して、励起光の発光ピーク波長よりも長波長側に蛍光体の発光ピーク波長を有する。可視光の短波長側領域の光は、主に青色光領域となる。具体的には２５０ｎｍ〜５００ｎｍに発光ピーク波長を有する励起光源からの光により励起され、６００〜６５０ｎｍの波長の範囲にピーク波長のもつ蛍光を発光する。このような範囲の励起光源を用いることにより、発光効率の高い蛍光体を提供することができるからである。特に、２５０ｎｍ〜４２０ｎｍ或いは４２０ｎｍ〜５００ｎｍに主発光ピーク波長を有する励起光源を用いることが好ましく、更に４２０〜４８０ｎｍに発光ピーク波長を有する励起光源を用いることが好ましい。
【００３０】
また、窒化物蛍光体は、少なくとも一部が結晶を有することが好ましい。例えばガラス体（非晶質）は構造がルーズであるため、その生産工程における反応条件が厳密に一様になるよう管理できなければ、蛍光体中の成分比率が一定せず、色度ムラを生じる。これに対し、本実施の形態に係る蛍光体は、ガラス体でなく結晶性を有するため製造及び加工し易い。また、この蛍光体は有機媒体に均一に溶解できるため、発光性プラスチックやポリマー薄膜材料の調整が容易である。具体的に、本実施の形態に係る蛍光体は、少なくとも５０重量％以上、より好ましくは８０重量％以上が結晶を有している。これは、発光性を有する結晶相の割合を示し、５０重量％以上、結晶相を有しておれば、実用に耐え得る発光が得られるため好ましい。ゆえに結晶相が多いほど良い。これにより、発光輝度を高くすることができ、かつ加工し易くできる。
【００３１】
本発明の実施の形態に係る蛍光体は、希土類であるユーロピウムＥｕが発光中心となる。ただ、ユーロピウムのみに限定されず、その一部を他の希土類金属やアルカリ土類金属に置き換えて、Ｅｕと共賦活させたものも使用できる。２価希土類イオンであるＥｕ2+は適当な母体を選べば安定に存在し、発光する効果を奏する。
（蛍光体原料）
【００３２】
次に、窒化物蛍光体の製造方法について説明する。本発明に係る蛍光体は、湿式、乾式で、各種蛍光体原料を混合して製造される。蛍光体原料として、Ｓｒ、Ｃａ、Ｓｉ、Ａｌ、Ｅｕ、必要に応じて添加元素が単独で、あるいは各々の化合物が使用される。以下に個々の原料について説明する。
【００３３】
蛍光体組成のＳｒは、単独、あるいはＳｒの一部を、Ｃａ、Ｍｇ、Ｂａなどで置換することもできる。蛍光体組成のＣａもＳｒと同じく、単独あるいはＣａの一部を、Ｓｒ、Ｍｇ、Ｂａなどで置換することもできる。これにより、窒化物蛍光体の発光波長のピークを調整することができる。
【００３４】
蛍光体組成のＣａは、単体を使用することが好ましいが、イミド化合物、アミド化合物などの化合物を使用することもできる。また原料Ｃａは、Ｌｉ、Ｎａ、Ｋ、Ｂ、Ａｌなどを含有するものでもよい。原料は、精製したものが好ましい。これにより、精製工程を必要としないため、蛍光体の製造工程を簡略化でき、安価な窒化物蛍光体を提供することができるからである。原料のＣａは、アルゴン雰囲気中、グローブボックス内で粉砕を行う。Ｃａの粉砕の目安としては、平均粒径が約０．１μｍ以上１５μｍ以下の範囲であることが、他の原料との反応性、焼成時及び焼成後の粒径制御などの観点から好ましいが、この範囲に限定されない。Ｃａの純度は、２Ｎ以上であることが好ましいが、これに限定されない。
【００３５】
蛍光体組成のＳｉも好ましくは単独で使用されるが、その一部を第ＩＶ族元素のＧｅ、Ｓｎ、Ｔｉ、Ｚｒ、Ｈｆで置換することもできる。ただ、Ｓｉのみを使用して、安価で結晶性の良好な窒化物蛍光体となる。
【００３６】
蛍光体組成のＡｌも好ましくは単独で使用されるが、その一部を第ＩＩＩ族元素のＧａやＩｎ、Ｖ、Ｃｒ、Ｃｏで置換することもできる。ただ、Ａｌのみを使用して、安価で結晶性の良好な窒化物蛍光体となる。ただ、Ａｌの窒化物、Ａｌの酸化物を利用しても良い。これらの原料は精製したものを用いる方が良いが、市販の物を用いても良い。具体的にはＡｌの窒化物として窒化アルミニウムＡｌＮ、Ａｌの酸化物として酸化アルミニウムＡｌ2Ｏ3を使用できる。
【００３７】
賦活剤のＥｕは、好ましくは単独で使用されるが、Ｅｕの一部を、Ｓｃ、Ｙ、Ｌａ、Ｃｅ、Ｐｒ、Ｎｄ、Ｓｍ、Ｇｄ、Ｔｂ、Ｄｙ、Ｈｏ、Ｅｒ、Ｔｍ、Ｙｂ、Ｌｕで置換してもよい。Ｅｕの一部を他の元素で置換することにより、他の元素は、共賦活として作用する。共賦活とすることにより色調を変化することができ、発光特性の調整を行うことができる。Ｅｕを必須とする混合物を使用する場合、所望により配合比を変えることができる。ユーロピウムは、主に２価と３価のエネルギー準位を持つが、窒化物蛍光体は、母体の例えばＣａに対して、Ｅｕ2+を賦活剤として用いる。
【００３８】
また、原料としてＥｕの化合物を使用しても良い。この場合、原料は精製したものを用いる方が良いが、市販の物を用いても良い。具体的にはＥｕの化合物として酸化ユーロピウムＥｕ2Ｏ3、金属ユーロピウム、窒化ユーロピウムなども使用可能である。また、原料のＥｕは、イミド化合物、アミド化合物を用いることもできる。酸化ユーロピウムは、高純度のものが好ましく、また市販のものも使用することができる。本発明の実施の形態に係る蛍光体は発光の中心として２価のＥｕを用いるが、２価のＥｕは酸化されやすく、一般に３価のＥｕ2Ｏ3の組成で市販されている。
【００３９】
さらに必要に応じて加える元素は、通常、酸化物、若しくは酸化水酸化物で加えられるが、これに限定されるものではなく、メタル、窒化物、イミド、アミド、若しくはその他の無機塩類でも良く、また、予め他の原料に含まれている状態でも良い。
【００４０】
また、本発明の実施の形態に係る窒化物系蛍光体の組成中に酸素が含有されることがある。酸素は、原料となる各種酸化物から導入されるか、焼成中に原料が酸化されるか、或いは生成後の蛍光体に付着して混入すると考えられる。一般に組成中の酸素のモル比を制御することで、蛍光体の結晶構造を変化させ、蛍光体の発光ピーク波長をシフトさせることが可能である。しかし一方で、発光効率の観点からは、蛍光体に含まれる酸素濃度は少ない方が好ましく、生成相の質量に対して５ｗ％以下の酸素濃度であることが好ましい。
（フラックス）
【００４１】
本発明の実施の形態に係る蛍光体に、例えば、ホウ素のようなフラックスを添加させることができる。一般的に窒化物蛍光体は融点の高い物が多く、固相反応させた際に液相が生じ難く、反応がスムーズに進行しない場合が多い。しかし、ホウ素を含有したものでは、液相の生成温度が低下し、液相が生じやすくなるために、反応が促進され、さらには個相反応がより均一に進行するために発光特性に優れた蛍光体を得ることができると考えられる。窒化物蛍光体に添加するホウ素のモル濃度を０．５モル以下とし、好ましくは、０．３モル以下としてもよい。さらに、０．００１モル以上とする。更に好ましくは、ホウ素のモル濃度は、０．００１以上であって、０．２以下の範囲とする。この範囲の濃度であれば、上記の効果が得られ、また、焼結が激しくならず、解砕工程で発光特性が低下しない効果が得られるからである。ホウ素化合物は熱伝導率が高い物質であるため、原料に添加することにより、焼成中における原料の温度分布が均一となり、個相反応を促進させ、発光特性が向上するものと推定される。添加の方法としては、原料混合の際に一緒に添加し、混合する方法が採用できる。
【００４２】
蛍光体のホウ素原料として、ボロン、ホウ化物、窒化ホウ素、酸化ホウ素、ホウ酸塩等が使用できる。具体的には、蛍光体原料に添加するホウ素として、Ｂ、ＢＮ、Ｈ3ＢＯ3、Ｂ2Ｏ3、ＢＣｌ3、ＳｉＢ6、ＣａＢ6などが挙げられる。これらのホウ素化合物は、原料に所定量を秤量して、添加する。
（蛍光体の製造方法）
【００４３】
次に、本発明に係る蛍光体の一例として、一般式がＳｒtＣａvＥｕwＡｌxＳｉyＮz（０．８＜ｔ＜１．０、０＜ｖ＜０．１９、０．００５＜ｗ≦０．０３、ｔ＋ｖ＋ｗ＜１、０．９０≦ｘ≦１．１、０．９０≦ｙ≦１．１、２．５≦ｚ≦３．５）で表される窒化物蛍光体のうち、組成がＳｒ0.85Ｃａ0.135Ｅｕ0.015ＡｌＳｉＮ3で表される窒化物蛍光体の製造方法について説明するが、窒化物蛍光体の製造方法及びその組成は、本製造方法及び組成に限定されない。
【００４４】
まず原料のＣａを粉砕する。次に原料のＣａを、窒素雰囲気中で窒化する。即ち、窒素雰囲気中、原料のＣａを６００℃〜９００℃で約５時間窒化することにより、Ｃａの窒化物を得ることができる。Ｃａの窒化物は、高純度のものが好ましい。この反応式を、化１に示す。
【００４５】
【化１】
2015142056.tif 000003
【００４６】
さらにＣａの窒化物を、アルゴン雰囲気中、若しくは、窒素雰囲気中、グローブボックス内で粉砕を行う。
【００４７】
また原料のＳｒもＣａと同じように窒素雰囲気で窒化を行う。窒化は６００℃〜９００℃で行い、この反応式を化２に示す。
【化２】
2015142056.tif 000004
【００４８】
一方、原料のＳｉを粉砕する。原料のＳｉは、単体を使用することが好ましいが、窒化物化合物、イミド化合物、アミド化合物などを使用することもできる。例えば、Ｓｉ3Ｎ4、Ｓｉ（ＮＨ2）2、Ｍｇ2Ｓｉなどである。原料のＳｉの純度は、３Ｎ以上のものが好ましいが、Ｌｉ、Ｎａ、Ｋ、Ｂ、Ａｌ、Ｃｕなどの異なる元素が含有されていてもよい。Ｓｉも、原料のＣａと同様に、アルゴン雰囲気中、若しくは、窒素雰囲気中、グローブボックス内で粉砕を行う。Ｓｉ化合物の平均粒径は、約０．１μｍ以上１５μｍ以下の範囲であることが他の原料との反応性、焼成時及び焼成後の粒径制御などの観点から好ましいが、これに限定されない。
【００４９】
次に原料のＳｉを、窒素雰囲気中で窒化する。具体的には、窒素雰囲気中、ケイ素Ｓｉを８００℃〜２０００℃で約５時間窒化することにより窒化ケイ素を得る。本発明で使用する窒化ケイ素は、高純度のものが好ましい。この反応式を、以下の［化３］に示す。
【００５０】
【化３】
2015142056.tif 000005
【００５１】
さらに同様に、Ｓｉの窒化物を窒素雰囲気中、グローブボックス内で０．１μｍ〜１０μｍに粉砕を行う。
【００５２】
また一方で、Ａｌの直接窒化法等によりＡｌＮを合成する。このＡｌの窒化物であるＡｌＮ、及びＥｕの化合物Ｅｕ2Ｏ3を粉砕する。粉砕後の平均粒径は、好ましくは約０．１μｍから１５μｍ、また、より好ましくは約０．１μｍから１０μｍの範囲であれば、他の原料との反応性、焼成時及び焼成後の粒径制御などの観点から好適であるが、これに限定されない。ただし、すでに市販されているＡｌＮ粉を使用することもできる。これにより工程を簡易化できる。
【００５３】
上記粉砕を行った後、例えばＳｒ：Ｃａ：Ｅｕ：Ａｌ：Ｓｉ＝０．８５：０．１３５：０．０１５：１．０：１．０の組成比となるように、Ｓｒの窒化物、Ｃａの窒化物、Ｓｉの窒化物、Ａｌの窒化物、Ｅｕの酸化物と、必要に応じて添加元素の化合物を計量して混合する。なお、目的の蛍光体の組成比は、上記組成比に限定されることはない。また、この混合は乾式でも行うことができる。
【００５４】
上記の混合物を窒素雰囲気中で焼成する。焼成は、ガス加圧電気炉を使用することができる。焼成温度は、１２００℃から２２００℃の範囲で焼成を行うことができるが、１５００℃から２１００℃の焼成温度が好ましい。焼成は、８００℃から１４００℃で一段階目の焼成を行い、徐々に加熱して１５００℃から２１００℃で二段階目の焼成を行う二段階焼成（多段階焼成）を使用することもできる。蛍光体の原料は、黒鉛等の炭素材質、窒化ホウ素（ＢＮ）材質のルツボ、ボートを用いて焼成を行うことが好ましい。上記以外に、アルミナ（Ａｌ2Ｏ3）やＭｏ材質などのルツボを使用することもできるが、ＢＮが好ましい。
【００５５】
また、還元雰囲気は、窒素、水素、アルゴン、二酸化炭素、一酸化炭素、アンモニアの少なくとも１種以上を含む雰囲気とできる。ただ、これら以外の還元雰囲気下でも焼成を行うことができる。
【００５６】
焼成により、Ｓｒ0.85Ｃａ0.135Ｅｕ0.015ＡｌＳｉＮ3で表される蛍光体を得ることができる。この焼成による窒化物蛍光体の反応式の例を、化４に示す。
【００５７】
【化４】
2015142056.tif 000006
【００５８】
ただし、この組成は、配合比率より推定される代表組成である。また、各原料の配合比率を変更することにより、目的とする蛍光体の組成を変更することができる。
【００５９】
また別の合成法も可能である。具体的には各元素の金属を所定の組成比になるように計量した後に溶融させ、合金を合成する。その合金の粉砕を行った後、Ｎ２ガス雰囲気中でガス加圧焼結炉やＨＩＰ炉により合金を窒化させて、目的組成となる窒化物を合成することもできる。
【００６０】
以上の製造方法によって、目的とする窒化物蛍光体を得ることが可能である。また、Ｅｕは希土類元素であり、Ｅｕの一部を各種の希土類に置き換えて、又はＥｕに加えて、Ｌａ、Ｃｅ、Ｇｄ、Ｔｂ、Ｄｙ、Ｈｏ、Ｅｒ、Ｔｍ、Ｌｕなどの希土類元素を含んでいる窒化物蛍光体とすることも可能である。以上のようにして、良好な窒化物蛍光体を得ることができる。
【００６１】
上記の窒化物蛍光体に係る発光特性のデータは後述するが、本実施の形態に係る蛍光体は、発光ピーク波長と半値幅を制御でき、特に長波長成分を少なくし、半値幅を狭くできることが確認された。したがって、窒化物蛍光体を用いた発光装置において、窒化物蛍光体を用いることで演色性を損なうことなく、光束を高くできる特長を有する。
（粒径）
【００６２】
窒化物蛍光体の粒径は５μｍ〜２０μｍの範囲が好ましい。５μｍ〜２０μｍの粒径範囲の蛍光体は、光の吸収率及び変換効率が高い。このように、光学的に優れた特徴を有する粒径の大きな蛍光体を後述する発光装置に含有させることにより、発光装置の発光効率が向上する。また、この平均粒径を有する蛍光体が、頻度高く含有されていることが好ましい。このように粒径、及び粒度分布のバラツキが小さい蛍光体を用いることにより、より色ムラが抑制され、良好な色調を有する発光装置が得られる。
【００６３】
ここで粒径は、Ｆ．Ｓ．Ｓ．Ｓ．Ｎｏ．（Fisher Sub Sieve Sizer's No.）における空気透過法で得られる平均粒径を指す。具体的には、気温２５℃、湿度７０％の環境下において、１ｃｍ3分の試料を計り取り、専用の管状容器にパッキングした後、一定圧力の乾燥空気を流し、差圧から比表面積を読み取り、平均粒径に換算した値である。本実施の形態で用いられる蛍光体の平均粒径は２μｍ〜１５μｍの範囲であることが好ましい。また、この平均粒径値を有する蛍光体が、頻度高く含有されていることが好ましい。また、粒度分布も狭い範囲に分布しているものが好ましい。このように粒径、及び粒度分布のバラツキが小さい蛍光体を用いることにより、より色ムラが抑制され、良好な色調を有する発光装置が得られる。
（発光装置）
【００６４】
次に、上記の窒化物蛍光体を利用した発光装置について説明する。発光装置には、例えば蛍光ランプ等の照明器具、ディスプレイやレーダー等の表示装置等が挙げられる。窒化物蛍光体の励起光源には、半導体発光素子を使用する。ここで発光素子には、可視光を発する素子のみならず、近紫外光や遠紫外光などを発する素子も含める意味で使用する。また励起光源として、半導体発光素子以外に、既存の蛍光灯に使用される水銀灯等、紫外から可視光の短波長領域に発光ピーク波長を有する励起光源を適宜利用できる。
【００６５】
ここでは発光装置の実施の形態として、励起光源に近紫外から可視光の短波長領域の光を放つ発光素子を備えた表面実装型の半導体発光装置を使用する。発光素子は、小型で電力効率が良く鮮やかな色の発光をする。また、発光素子は半導体素子であるため球切れなどの心配がない。さらに初期駆動性が優れ、振動やオン・オフ点灯の繰り返しに強いという特長を有する。そのため、発光素子と、窒化物蛍光体とを組み合わせる発光装置であることが好ましい。
【００６６】
このような発光素子を搭載した発光装置として、いわゆる砲弾型や表面実装型など種々のタイプがある。本実施の形態では、図１を参照しながら、表面実装型の発光装置について説明する。この図は、本実施の形態に係る発光装置１００の模式図である。本実施の形態に係る発光装置１００は、凹部を有するパッケージ４０と、発光素子１０と、発光素子１０を被覆する封止部材５０とを備える。発光素子１０は、パッケージ４０に形成された凹部内に配置されており、パッケージ４０に配置された正負一対のリード電極２０、３０に導電性ワイヤ６０によって電気的に接続されている。封止部材５０は、凹部内に充填されており、蛍光体７０を含有する樹脂によって形成されている。さらに正負一対のリード電極２０、３０は、その一部がパッケージ４０の外側面に露出されている。これらのリード電極２０、３０を介して、外部から電力の供給を受けて発光装置１００が発光する。以下に、本実施の形態に係る発光装置を構成する部材について説明する。
（発光素子１０）
【００６７】
発光素子１０は、サファイア基板上にそれぞれ窒化物半導体からなるｎ型層、活性層及びｐ型層の順に積層されてなる半導体層を有している。互いに分離されて露出されたｎ型半導体にはｎ側パッド電極が形成され、一方ｐ側オーミック電極の上にはｐ側パッド電極が形成されている。
【００６８】
具体的に、発光素子１０は、成長基板上に半導体層をエピタキシャル成長させた半導体発光素子が好適に利用できる。成長基板としてはサファイアが挙げられるが、これに限定されず、例えば、スピネル、ＳｉＣ、ＧａＮ、ＧａＡｓ等、公知の材料を用いることができる。また、サファイアのような絶縁性基板でなく、ＳｉＣ、ＧａＮ、ＧａＡｓ等の導電性基板を用いることにより、ｐ側の電極及びｎ側の電極を、発光素子の上面と下面に配置させることもできる。
【００６９】
発光素子は、ＢＮ、ＳｉＣ、ＺｎＳｅやＧａＮ、ＩｎＧａＮ、ＩｎＡｌＧａＮ、ＡｌＧａＮ、ＢＡｌＧａＮ、ＢＩｎＡｌＧａＮ等種々の材料を使用することができる。同様に、これらの元素に不純物元素としてＳｉやＺｎ等を含有させ発光中心とすることもできる。発光層の材料として、窒化物半導体（例えば、ＡｌやＧａを含む窒化物半導体、ＩｎやＧａを含む窒化物半導体としてＩｎXＡｌYＧａ1-X-YＮ（０≦Ｘ≦１、０≦Ｙ≦１、Ｘ＋Ｙ≦１）等が利用できる。また、半導体の構造としては、ＭＩＳ接合、ＰＩＮ接合やｐｎ接合等を有するホモ構造、ヘテロ構造あるいはダブルへテロ構成のものが好適に挙げられる。また、半導体層の材料やその混晶比によって発光波長を種々選択することができる。また、半導体活性層を量子効果が生ずる薄膜に形成させた単一量子井戸構造や多重量子井戸構造とすることで、より出力を向上させることもできる。さらに、発光素子は、紫外線領域から可視光領域までの光を発することができる。特に３５０ｎｍ〜５５０ｎｍ近傍に発光ピーク波長を有する発光素子を使用し、蛍光物質を効率よく励起可能な発光波長を有する光を発光できる発光層を有することが好ましい。ここでは発光素子として窒化物半導体発光素子を例にとって説明するが、これに限定されるものではない。
【００７０】
発光素子は、Ｉｎ又はＧａを含む窒化物半導体素子であることが好ましい。なぜなら、本実施の形態の窒化物蛍光体は、２７０ｎｍから５００ｎｍ近傍で強く発光するため、この波長域の発光素子が求められているからである。この発光素子は、近紫外から可視光の短波長領域に発光ピーク波長を有する光を放出し、この発光素子からの光により、少なくとも一以上の蛍光体が励起され、所定の発光色を示す。また、この発光素子は発光スペクトル幅を狭くさせることが可能であることから、窒化物蛍光体を効率よく励起することができるとともに、発光装置からは実質的に色調変化に影響を与えることのない発光スペクトルを放出することもできる。
【００７１】
この発光素子から放出される光を、上述した窒化物蛍光体の励起光源とすることで、従来の水銀ランプに比して消費電力の低い、効率の良い発光装置を実現できる。
（蛍光体７０）
【００７２】
本実施の形態に係る蛍光体７０は、封止部材５０中で部分的に偏在するよう配合されている。このとき封止部材は、発光素子や蛍光体を外部環境から保護するための部材としてではなく、波長変換部材としても機能する。このように発光素子１０に接近して載置することにより、発光素子１０からの光を効率よく波長変換することができ、発光効率の優れた発光装置とできる。なお、蛍光体を含む部材と、発光素子との配置は、それらを接近して配置させる形態に限定されることなく、蛍光体への熱の影響を考慮して、発光素子と蛍光体を含む波長変換部材との間隔を空けて配置することもできる。また、蛍光体７０を封止部材５０中にほぼ均一の割合で混合することによって、色ムラのない光を得るようにすることもできる。
【００７３】
また、蛍光体７０は２種以上の蛍光体を用いてもよい。例えば、本実施の形態に係る発光装置１００において、青色光を放出する発光素子１０と、これに励起される実施の形態に係る蛍光体と、赤色光を発する蛍光体を併用することで、演色性に優れた白色系の混色光を得ることができる。
【００７４】
また、本実施の形態に係る窒化物蛍光体に緑色蛍光体や青色蛍光体も組み合わせることもできる。本実施の形態に係る窒化物蛍光体と発光ピーク波長が微妙に異なる緑色に発光する蛍光体や青色に発光する蛍光体をさらに追加することで、色再現性や演色性を更に向上させることができる。また、紫外線を吸収して青色に発光する蛍光体を追加することにより、青色に発光する発光素子に代わりに紫外線を発光する発光素子を組み合わせることで、色再現性や演色性を向上させることもできる。
【００７５】
緑色光を発する蛍光体としては、例えば、（Ｙ，Ｇｄ，Ｔｂ，Ｌｕ）3（Ａｌ，Ｇａ）5Ｏ12：Ｃｅ、（Ｂａ，Ｓｒ，Ｃａ）2ＳｉＯ4：Ｅｕ、Ｓｉ6-zＡｌzＯzＮ8-z：Ｅｕ、（Ｃａ，Ｓｒ）8ＭｇＳｉ4Ｏ16Ｃｌ2：Ｅｕ、Ｃａ3Ｓｃ2Ｓｉ3Ｏ12：Ｃｅ、ＣａＳｃ2Ｏ4：Ｃｅ、ＳｒＧａＳ4：Ｅｕ、あるいは（Ｃａ，Ｓｒ，Ｂａ）2ＳｉＯ4：Ｅｕ、Ｃａ3Ｓｃ2Ｓｉ3Ｏ12：Ｃｅ等のケイ酸塩蛍光体、Ｃａ8ＭｇＳｉ4Ｏ16Ｃｌ2-δ：Ｅｕ，Ｍｎ等のクロロシリケート蛍光体、（Ｃａ，Ｓｒ，Ｂａ）3Ｓｉ6Ｏ9Ｎ4：Ｅｕ、（Ｃａ，Ｓｒ，Ｂａ）3Ｓｉ6Ｏ12Ｎ2：Ｅｕ、（Ｃａ，Ｓｒ，Ｂａ）Ｓｉ2Ｏ2Ｎ2：Ｅｕ、ＣａＳｃ2Ｏ4：Ｃｅ、Ｓｉ6-zＡｌzＯzＮ8-z：Ｅｕのβ型サイアロン等の酸窒化物蛍光体、（Ｙ，Ｌｕ）3（Ａｌ，Ｇａ）5Ｏ12：Ｃｅ等のＣｅ付活アルミン酸塩蛍光体、ＳｒＧａ2Ｓ4：Ｅｕ等のＥｕ付活硫化物蛍光体を用いることができる。
（封止部材５０）
【００７６】
封止部材５０は、発光装置１００の凹部内に載置された発光素子１０を覆うように透光性の樹脂やガラスで充填されて形成される。製造のし易さを考慮すると、封止部材の材料は、透光性樹脂が好ましい。透光性樹脂は、シリコーン樹脂組成物を使用することが好ましいが、エポキシ樹脂組成物、アクリル樹脂組成物等の絶縁樹脂組成物を用いることもできる。また、封止部材５０には蛍光体７０が含有されているが、さらに適宜、その他の材料を添加することもできる。例えば、光拡散材を含むことで、発光素子からの指向性を緩和させ、視野角を増大させることができる。
（蛍光体の実施例）
【００７７】
以下、本発明の実施例として、窒化物蛍光体及びそれを用いた発光装置を製造し、その発光特性を測定した結果について説明する。
（比較例１、実施例１〜６）
【００７８】
まず、一般式（Ｓｒ，Ｃａ）ＡｌＳｉＮ3：Ｅｕで表される実施例１〜６、比較例１の蛍光体は、その構成元素が下記の表２に各々示される仕込み組成比になるよう秤量された各材料から、上記蛍光体の製造方法によって製造された。
【００７９】
上記の方法で得られた比較例１及び実施例１〜６の蛍光体の発光特性、反射率を表１に示す。表１においてＥＮＧはエネルギー、λpはピーク波長を表す。また蛍光体の各元素の目標となる組成比を表２に示す。さらに図２に実施例１〜３、比較例１の蛍光体の規格化された発光スペクトル、図３に実施例４〜６の蛍光体の規格化された発光スペクトル、図４に実施例１〜３、比較例１の蛍光体の反射スペクトル、図５に実施例４〜６の蛍光体の反射スペクトルを示す。表１、図２、図３に示すように比較例１の半値幅が８５ｎｍ以上あり、５５０ｎｍの反射率も３０％以上と高い。これらの蛍光体の発光波長は６２０〜６３５ｎｍであり、実施例の蛍光体の輝度は比較例１よりも高く良好である。
【００８０】
【表１】
2015142056.tif 000007
【００８１】
【表２】
2015142056.tif 000008
【００８２】
また、ＳＣＡＳＮ蛍光体と組み合わせる緑色発光の蛍光体であるＹ3（Ｇａ，Ａｌ）5Ｏ12：ＣｅとＬｕ3Ａｌ5Ｏ12：Ｃｅの発光スペクトルを図６に示す。この図において参考例１はＹ3（Ｇａ，Ａｌ）5Ｏ12：Ｃｅであり、参考例２がＬｕ3Ａｌ5Ｏ12：Ｃｅである。それぞれ半値幅の広い緑色発光であることが分かる。
【００８３】
さらに表３に、実施例１、比較例１の蛍光体と参考例１の蛍光体とを組み合わせて発光装置を構成した実施例１１、比較例１１の特性を評価した結果を示す。また、図７に実施例１１及び比較例１１の発光装置の規格化された発光スペクトルを示す。ここではＬＥＤとして、大きさが５００μｍ×２９０μｍであり、発光ピーク波長が４５５ｎｍであるＬＥＤチップを用い、蛍光体と組み合わせて表面実装型の発光装置を試作した。ｘ、ｙは発光装置の色度、Ｒａは平均演色性評価数、λpは発光装置の最高発光ピーク波長、λp30%は６２０ｎｍより大きい波長領域で最高ピーク強度の３０％となる波長、λp30%−λpは最高ピーク強度の３０％となる波長から発光ピーク波長を引いた波長、Ｉ550nmは５５０ｎｍの強度比を、それぞれ表している。
【００８４】
表３に示すように、この発光装置の色温度は約２７００Ｋであり、一般演色性Ｒａ＞８０と高い。特に比較例１１と実施例１１のＲａはほぼ同じであるが、比較例１１の光束を１００％とした場合の実施例１１の光束は、１０６．４％であり、さらに高くなっている。また実施例１１のλpは６０８．２ｎｍであり、λp30%−λpは８５ｎｍ以下となっており、３０％の強度となる波長がピーク波長に近いことがわかる。つまり視感度の低い、長波長成分が減少しており、この影響で実施例の光束が高くなっている。ここで発光ピーク強度が３０％となる位置は、発光ピーク波長からある程度離れた位置であり、ここでの波長を評価位置とすることで、発光スペクトルの半値幅が狭いことの評価がし易くなる。
【００８５】
またＩ550nmは５９％以下と低くなっており、図７に示すように長波長成分だけでなく、５５０ｎｍ付近の発光装置のスペクトル形状が変化している。蛍光体の５５０ｎｍの反射率と半値幅の影響でＬＥＤのスペクトル形状が変化するが、このスペクトル変化で長波長が減少しても、Ｒａを低下させることなく、光束を高めることができる。
【００８６】
【表３】
2015142056.tif 000009
（比較例１２、実施例１２）
【００８７】
同様に発光装置として作成した比較例１２、実施例１２は、色温度を約２８００Ｋとした発光装置である。発光装置の構成は、蛍光体の配合比以外は比較例１１、実施例１１と同じである。表４に実施例１２及び比較例１２の発光装置の特性、図８に実施例１２及び比較例１２の発光装置の規格化された発光スペクトルを、それぞれ示す。
【００８８】
これらに示すとおり、実施例１２は比較例１２より約５％光束が高くなっている。このとき、実施例１２のλpは６０８ｎｍであり、λp30%−λpは８５ｎｍ以下となっており、長波成分が少ない。またＩ550nmは約２８００Ｋでは５９％以下となっており、比較例１２と比べ、Ｒａは同等以上に対し、光束は実施例の方が高くなっている。このように演色性も高く、光束も高い結果が得られた。
【００８９】
【表４】
2015142056.tif 000010
（比較例１３、１４、実施例１３、１４）
【００９０】
同様に発光装置として作成した比較例１３、実施例１３は、色温度を約２９００Ｋ、比較例１４、実施例１４は約３０００Ｋとした発光装置である。発光装置の構成は、蛍光体の配合比以外は比較例１１、実施例１１と同じである。表５に実施例１３及び比較例１３の発光装置の特性、表６に実施例１４及び比較例１４の発光装置の特性、図９に実施例１３及び比較例１３の発光装置の規格化された発光スペクトル、図１０に実施例１４及び比較例１４の発光装置の発光スペクトルを、それぞれ示す。
【００９１】
これらに示すとおり、実施例１３、１４は比較例１３，１４より約４％光束が高くなっている。このとき、実施例１３、１４のλpは６０８．０ｎｍ、６０５．９ｎｍであり、λp30%−λpは８５ｎｍ以下となっており、長波成分が少ない。またＩ550nmは６４％以下となっており、比較例に対し、Ｒａは同等以上に対し、光束は実施例の方が高くなっている。それぞれ演色性も高く、光束も高い。
【００９２】
【表５】
2015142056.tif 000011
【００９３】
【表６】
2015142056.tif 000012
（比較例１５、実施例１５）
【００９４】
同様に発光装置として作成した比較例１５、実施例１５は、色温度を約３２００Ｋとした発光装置である。発光装置の構成は、蛍光体の配合比以外は比較例１１、実施例１１と同じである。表７に実施例１５及び比較例１５の発光装置の特性、図１１に実施例１５及び比較例１５の発光装置の規格化された発光スペクトルを示す。
【００９５】
これらに示すとおり、実施例１５は比較例１５より約４％光束が高くなっている。このとき、実施例１５のλpは６０１．５ｎｍであり、λp30%−λpは８５ｎｍ以下となっており、長波成分が少ない。またＩ550nmは７０％以下となっており、比較例に対し、Ｒａは同等以上に対し、光束は実施例の方が高くなっている。演色性も高く、光束も高い。
【００９６】
【表７】
2015142056.tif 000013
（比較例１６、１７、実施例１６、１７）
【００９７】
同様に発光装置として作成した比較例１６、実施例１６は、色温度を約３４００Ｋ、比較例１７、実施例１７は約３５００Ｋとした発光装置である。発光装置の構成は、蛍光体の配合比以外は比較例１１、実施例１１と同じである。表８に実施例１６及び比較例１６の発光装置の特性、表９に実施例１７及び比較例１７の発光装置の特性、図１２に実施例１６及び比較例１６の発光装置の規格化された発光スペクトル、図１３に実施例１７及び比較例１７の発光装置の発光スペクトルを、それぞれ示す。
【００９８】
これらに示すとおり、実施例１６、１７は比較例１６，１７より約４％光束が高くなっている。このとき、実施例１６、１７のλpは、それぞれ、６０１．５．０ｎｍ、５９６．５ｎｍであり、λp30%−λpは８５ｎｍ以下となっており、長波成分が少ない。またＩ550nmは７６．５％以下となっており、比較例に対し、Ｒａは同等以上に対し、光束は実施例の方が高くなっている。それぞれ演色性も高く、光束も高い。
【００９９】
【表８】
2015142056.tif 000014
【０１００】
【表９】
2015142056.tif 000015
（比較例１８、１９、実施例１８、１９）
【０１０１】
同様に発光装置として作成した比較例１８、実施例１８は、色温度を約３７００Ｋ、比較例１９、実施例１９は約３８００Ｋとした発光装置である。発光装置の構成は、蛍光体の配合比以外は比較例１１、実施例１１と同じである。表１０に実施例１８及び比較例１８の発光装置の特性、表１１に実施例１９及び比較例１９の発光装置の特性、図１４に実施例１８及び比較例１８の発光装置の規格化された発光スペクトル、図１５に実施例１９及び比較例１９の発光装置の発光スペクトルを、それぞれ示す。
【０１０２】
これらに示すとおり、実施例１８、１９は比較例１８、１９より約４％光束が高くなっている。このとき、実施例１８、１９のλpはともに５９６．０ｎｍであり、λp30%−λpは８５ｎｍ以下となっており、長波成分が少ない。またＩ550nmは８１．５％以下となっており、比較例に対し、Ｒａは同等以上に対し、光束は実施例の方が高くなっている。それぞれ演色性も高く、光束も高い。
【０１０３】
【表１０】
2015142056.tif 000016
【０１０４】
【表１１】
2015142056.tif 000017
（参考例２０、実施例２０）
【０１０５】
さらに参考例２０、実施例２０は、緑色蛍光体として参考例２のＬｕ3Ａｌ5Ｏ12：Ｃｅを用いること以外は、比較例１１、実施例１１と同じ条件であり、色温度が約３０００Ｋの発光装置を構成した。この発光特性を表１２に、実施例２０、参考例２０の発光スペクトルを図１６に、それぞれ示す。表１２では、緑色蛍光体として短波長のものを使用したため、Ｒａは８８程度と高くなっている。最高発光ピーク波長は約６１０ｎｍであり、λp30%−λpは８５ｎｍ以下となっており、長波成分が少ない。またＩ550nmは６４％以下となっており、Ｒａが８０以上を有しているにもかかわらず、光束は参考例２０に対して、６％高くなっていることが分かる。
【０１０６】
【表１２】
2015142056.tif 000018
（実施例２１〜２５）
【０１０７】
実施例２１〜２５は、使用する赤色蛍光体を実施例２〜６の蛍光体に変更した以外は、実施例１１と同じ構成で作製した発光装置である。表１３に発光特性等、図１７に実施例２１〜２２の発光スペクトル、図１８に実施例２３〜２５の発光スペクトルを、それぞれ示す。これらの図に示すように、最高発光ピーク波長は約６００ｎｍであり、λp30%−λpは８５ｎｍ以下となっており、長波成分が少ない。またＩ550nmは６４％以下となっており、Ｒａが８０以上を有しているにもかかわらず、光束は６〜１０％高くなっている。
【０１０８】
【表１３】
2015142056.tif 000019
【０１０９】
いずれも実施例も４３０〜４７０ｎｍにある青色強度が１２０％未満となっている。
【０１１０】
以上のように実施例に係る発光装置によれば、混色光のスペクトル形状を最適化することで、演色性と発光効率を両立することが可能となる。また発光装置は、青色発光するＬＥＤと緑色蛍光体と赤色蛍光体を組み合わせとして、赤色蛍光体にＳＣＡＳＮ蛍光体を用いることが好適である。さらにＳＣＡＳＮ蛍光体の発光スペクトルを制御することで、演色性と効率との両立が実現される。
【産業上の利用可能性】
【０１１１】
本発明の半導体発光装置は、特に青色発光ダイオード又は紫外線発光ダイオードを励起光源とする発光特性に極めて優れた照明用光源、ＬＥＤディスプレイ、バックライト光源、信号機、照明式スイッチ、各種センサ及び各種インジケータ等に好適に利用できる。
【符号の説明】
【０１１２】
１００…発光装置、１０…発光素子、７０…蛍光体、５０…封止部材、６０…導電性ワイヤ、４０…パッケージ、２０，３０…リード電極
【図１】
2015142056.tif 000020
【図２】
2015142056.tif 000021
【図３】
2015142056.tif 000022
【図４】
2015142056.tif 000023
【図５】
2015142056.tif 000024
【図６】
2015142056.tif 000025
【図７】
2015142056.tif 000026
【図８】
2015142056.tif 000027
【図９】
2015142056.tif 000028
【図１０】
2015142056.tif 000029
【図１１】
2015142056.tif 000030
【図１２】
2015142056.tif 000031
【図１３】
2015142056.tif 000032
【図１４】
2015142056.tif 000033
【図１５】
2015142056.tif 000034
【図１６】
2015142056.tif 000035
【図１７】
2015142056.tif 000036
【図１８】
2015142056.tif 000037